FR 3033163 A1 20160902 FR 1551690 A 20150227 1 PRODUCTION DE CARBONATE DE CALCIUM PRÉCIPITÉ La présente invention concerne l'utilisation d'un polymère cationique dans un procédé de production de carbonate de calcium précipité, ledit polymère cationique étant éventuellement utilisé en combinaison avec au moins un additif d'extinction. Contexte de l'invention Le carbonate de calcium est l'un des additifs les plus utilisés dans les industries du papier, de la peinture et des plastiques. Tandis que le Carbonate de Calcium Naturel (CCN) est généralement utilisé comme charge minérale dans de nombreuses applications, le Carbonate de Calcium Précipité (CCP) de synthèse peut être fabriqué sur mesure en termes de morphologie et de granulométrie, ce qui permet à ces matériaux de remplir d'autres fonctions. Le Carbonate de Calcium Précipité Scalénoédrique (CCP-S) est en particulier utilisé comme charge minérale en combinaison avec des fibres de cellulose dans des applications en milieu humide. Les procédés de production de CCP, bien connus, comprenant les étapes consistant en l'extinction de la chaux vive avec de l'eau et la précipitation ultérieure du carbonate de calcium en faisant passer du dioxyde de carbone à travers la suspension d'hydroxyde de calcium résultante, produisent uniquement des suspensions de CCP ayant une faible teneur en matière sèche. Par conséquent, ces procédés comprennent généralement une étape ultérieure de concentration afin d'obtenir une suspension de CCP plus concentrée, ce qui représente un intérêt pour le transport de la suspension de CCP. De telles étapes supplémentaires de concentration sont néanmoins gourmandes en énergie et coûteuses et exigent un équipement tel qu'une centrifugeuse, qui coûte cher et nécessite un entretien important. Par ailleurs, les procédés de déshydratation mécanique utilisant des centrifugeuses peuvent détruire la structure du CCP formé, par exemple dans le cas de CCP scalénoédrique en clusters. Les procédés de préparation de CCP en présence de différents additifs sont décrits dans la littérature. Le document US 2011/158890 Al décrit un procédé de fabrication de CCP impliquant l'utilisation d'un polymère peigne, qui réduit la durée de carbonatation du CCP. Le document WO 2005/000742 Al porte sur un procédé de préparation de CCP lamellaire comprenant les étapes consistant à fournir une suspension d'hydroxyde de 3033163 2 calcium, carbonatant ladite suspension, et à ajouter un polyacrylate à la suspension avant la fin de la carbonatation pour précipiter le carbonate de calcium lamellaire. Le document EP 0281134 concerne une dispersion de pigments cationiques qui est appropriée en particulier pour préparer des compositions de revêtement de papier et qui 5 contient (a) un composé de pigment qui est composé de carbonate de calcium naturel et/ou de carbonate de calcium précipité, de kaolin, de kaolin calciné, de dioxyde de titane, d'oxyde de zinc, de blanc satin, d'hydrosilicate d'aluminium ou de leurs mélanges, (b) un polymère cationisé qui entoure les particules pigmentaires sous forme d'un colloïde protecteur et qui a été obtenu à partir de polyacrylates hydrophiles ou de 10 polyméthacrylates, d'amidons dégradés ou d'amidons modifiés dégradés, de méthylcelluloses, d'hydroxyméthylcelluloses, de carboxyméthylcelluloses, d'alginates dégradés, de protéines et/ou d'alcool polyvinylique et qui amène le potentiel Zêta de la dispersion contenant les particules pigmentaires enrobées au point isoélectrique ou dans la gamme cationique, et éventuellement (c) un polymère cationique ou un composé 15 d'ammonium quaternaire comme agent de dispersion des particules pigmentaires cationisées et enrobées de colloïde. Le document US 2006/0137574 concerne une composition de pigment, comprenant au moins un carbonate de calcium choisi parmi le carbonate de calcium rhomboédrique et le carbonate de calcium naturel, au moins un agent dispersant anionique présent en une 20 quantité suffisante pour disperser largement le au moins un carbonate de calcium et au moins un polymère cationique. Le document WO 06/109171 concerne des pigments de CCP, destinés à être utilisés dans des formulations de revêtement de papier pour fabriquer des papiers enduits mats de grande qualité, en particulier pour des applications jet d'encre. Le procédé de préparation 25 de ces pigments de CCP, en utilisant un débit réduit d'un gaz contenant du dioxyde de carbone dans l'étape de carbonatation du CCP, produit des agglomérats stables et poreux de CCP présentant des propriétés et une structure uniques, cette étape étant suivie par une étape de concentration pour augmenter la teneur en matière sèche, ladite concentration étant effectuée sans utiliser d'agent d'aide à la dispersion ou avec un agent d'aide à la 30 dispersion cationique. Le document US 2005/0221026 concerne un papier d'enregistrement pour imprimante à jet d'encre thermique, incorporant du Carbonate de Calcium Précipité (CCP) déshydraté et broyé. Le carbonate de calcium précipité est déshydraté et broyé en présence d'un agent dispersant amphotère ou anionique pour produire une composition de CCP à forte 3033163 3 teneur en matière sèche. La demande de brevet non publiée EP 14166751.9 déposée au nom des présents demandeurs concerne l'utilisation d'une combinaison d'au moins un polymère hydrosoluble et d'au moins un additif d'extinction dans un procédé de production d'une 5 suspension aqueuse de carbonate de calcium précipité. Synthèse Un objet de la présente invention est de fournir une solution pour la production de suspensions de CCP, ayant par exemple une forte teneur en matière sèche, sans avoir 10 recours à une étape supplémentaire de concentration thermique ou mécanique. Un autre objet de la présente invention est de fournir une solution pour la production de suspensions de CCP à forte teneur en matière sèche ayant des viscosités facilement gérables, c'est-à-dire une solution permettant d'augmenter la teneur en matière sèche des suspensions de CCP, tout en empêchant l'augmentation de la viscosité des suspensions. 15 Il est également souhaitable que ladite solution n'affecte pas négativement la cinétique de l'étape de carbonatation et/ou n'altère pas la structure cristallographique du CCP. Un autre objet de la présente invention est de fournir une solution pour la préparation de suspensions de CCP ayant des charges de surface cationiques, même aux pH alcalins. Un autre objet de la présente invention est de fournir une solution pour la préparation de 20 suspensions de CCP à utiliser directement comme charge minérale dans un procédé de fabrication de papier. La présente invention concerne l'utilisation d'au moins un polymère cationique dans un procédé de production d'une suspension aqueuse de carbonate de calcium précipité, ledit 25 procédé comprenant les étapes consistant à: i) préparer un lait de chaux en mélangeant de l'eau, un matériau contenant de l'oxyde de calcium et ledit au moins un polymère cationique et ii) carbonater le lait de chaux obtenu à l'étape i) pour former une suspension aqueuse de carbonate de calcium précipité. 30 Le produit comprenant le carbonate de calcium précipité obtenu en utilisant un polymère cationique selon la présente invention peut être un papier, un produit de papier, une encre, une peinture, un revêtement, un plastique, une composition de polymère, un adhésif, un produit de construction, un produit alimentaire, un produit agricole, un produit cosmétique ou un produit pharmaceutique. 3033163 4 La présente invention concerne en outre l'utilisation d'une combinaison d'au moins un polymère cationique et d'au moins un additif d'extinction dans un procédé de production d'une suspension aqueuse de carbonate de calcium précipité. 5 Description détaillée Aux fins de la présente invention, les termes cités ci-après doivent être compris comme ayant les significations suivantes : Un « matériau contenant de l'oxyde de calcium », au sens de la présente invention, peut être un matériau minéral ou de synthèse ayant une teneur en oxyde de calcium d'au moins 10 50 % en poids, de préférence de 75 % en poids, plus préférentiellement de 90 % en poids et de manière préférée entre toutes de 95 % en poids par rapport au poids total du matériau contenant de l'oxyde de calcium. Aux fins de la présente invention, un « matériau minéral » est une substance solide ayant une composition chimique inorganique définie et une structure caractéristique cristalline et/ou amorphe. 15 Le « Carbonate de Calcium Naturel » (CCN), au sens de la présente invention, est un carbonate de calcium obtenu à partir de sources naturelles, telles que le calcaire, le marbre ou la craie, et soumis à un traitement par voie humide et/ou sèche tel qu'un broyage, un tamisage et/ou un fractionnement, par exemple à l'aide d'un cyclone ou d'un trieur. 20 Dans l'ensemble du présent document, la « granulométrie » du carbonate de calcium précipité ou des autres matériaux particulaires est décrite par sa distribution granulométrique. La valeur d, représente le diamètre pour lequel x % en poids des particules ont un diamètre inférieur à dx. Cela signifie que la valeur d20 est la granulométrie à laquelle 20 % en poids de toutes les particules ont un diamètre inférieur 25 à la valeur d, et la valeur d98 est la granulométrie à laquelle 98 % en poids de toutes les particules ont un diamètre inférieur à la valeur d. La valeur d98 est également appelée « coupe supérieure ». La valeur d50 est donc la granulométrie médiane en poids, c'est-à-dire que 50 % en poids de toutes les particules ont un diamètre inférieur ou supérieur à cette granulométrie. Aux fins de la présente invention, la granulométrie est 30 indiquée comme étant la granulométrie médiane en poids dso sauf indication contraire. Pour déterminer la granulométrie médiane en poids dso ou la granulométrie de la coupe supérieure d98, un appareil Sedigraph 5100 ou 5120 de la société Micromeritics, USA, peut être utilisé. 3033163 5 Le « Carbonate de Calcium Précipité » (CCP), au sens de la présente invention, est un matériau de synthèse, obtenu généralement par précipitation suite à la réaction de dioxyde de carbone et d'hydroxyde de calcium (chaux hydratée) en milieu aqueux ou par précipitation d'une source de calcium et d'une source de carbonate dans l'eau. D'autre 5 part, le carbonate de calcium précipité peut également être le produit permettant d'introduire des sels de calcium et de carbonate, du chlorure de calcium et du carbonate de sodium, par exemple, dans un milieu aqueux. Le CCP peut être sous forme vatérite, calcite ou aragonite. Les CCP sont décrits, par exemple, dans les documents EP 2447213 Al, EP 2524898 Al, EP 2371766 Al. 10 Aux fins de la présente invention, la « teneur en matière sèche » d'une composition liquide est une mesure de la quantité restante de matériau après évaporation de tous les solvants ou de l'eau. Le « polymère cationique » utilisé dans le procédé de production d'une suspension aqueuse de carbonate de calcium précipité au sens de la présente invention est défini 15 comme étant un polymère ou un copolymère ayant au moins des unités monomères ayant une charge positive nette et permettant de produire une suspension de CCP ayant un potentiel Zêta supérieur à 0, par exemple un potentiel Zêta compris entre 0 et 50 mV. Selon un mode de réalisation, le polymère cationique utilisé dans la présente invention est constitué d'unités monomères ayant une amine quaternaire, par exemple au moins 20 50 % en moles d'unités monomères ayant une amine quaternaire. En ce qui concerne le « polymère cationique » utilisé dans le procédé de la présente invention, le terme « viscosité spécifique » ri est défini comme étant la différence de viscosité relative telle que mesurée à une température donnée moins 1. Une « surface spécifique selon la méthode BET » (S S), au sens de la présente invention, 25 est définie comme étant la surface des particules de carbonate de calcium précipité divisée par la masse des particules de CCP. Telle qu'utilisée ici, la surface spécifique est mesurée par adsorption de N2 à l'aide des isothermes BE'T (ISO 9277:1995) et est indiquée en m2/g. Au sens de la présente invention, « stable dans une suspension aqueuse ayant un pH de 30 12 et une température de 95°C» signifie que le polymère conserve ses propriétés physiques et sa structure chimique lorsqu'il est ajouté à une suspension aqueuse ayant un pH de 12 et une température de 95°C. Par exemple, le polymère conserve ses qualités de dispersion et n'est pas dépolymérisé ou dégradé dans lesdites conditions. 3033163 6 Aux fins de la présente invention, le terme « viscosité » ou « viscosité Brookfield » fait référence à la viscosité Brookfield. La viscosité Brookfield est mesurée à l'aide d'un viscosimètre Brookfield (type RVT) à 25°C ± 1°C à 100 tr/min en utilisant un mobile approprié et est indiquée en mPa.s. 5 Aux fins de la présente invention, les matériaux « hydrosolubles » sont définis comme étant des matériaux qui, lorsqu'ils sont mélangés avec de l'eau désionisée et filtrés sur un filtre, ayant une dimension des pores de 0,2 lam, à 20°C pour récupérer le filtrat liquide, conduisent à une masse inférieure ou égale à 0,1 g de matériau solide récupéré après évaporation entre 95°C et 100°C de 100 g dudit filtrat liquide. Les matériaux 10 « hydrosolubles » sont définis comme étant des matériaux conduisant à une masse supérieure à 0,1 g de matériau solide récupéré après évaporation entre 95°C et 100°C de 100 g dudit filtrat liquide. Une « suspension », au sens de la présente invention, comprend des solides insolubles et de l'eau, et éventuellement d'autres additifs, et elle contient généralement des quantités 15 importantes de solides et est donc plus visqueuse et peut avoir une densité supérieure à celle du liquide dont elle est formée. Sauf indication contraire, le terme « séchage » fait référence à un procédé selon lequel au moins une partie de l'eau est éliminée d'un matériau devant être séché, de sorte qu'un poids constant du matériau « sec » obtenu à 120°C soit atteint. De plus, un matériau 20 « sec » peut être en outre défini par sa teneur totale en humidité qui, sauf indication contraire, est inférieure ou égale à 1,0 % en poids, de préférence inférieure ou égale à 0,5 % en poids, plus préférentiellement inférieure ou égale à 0,2 % en poids et de manière préférée entre toutes comprise entre 0,03 % en poids et 0,07 % en poids par rapport au poids total du matériau sec. 25 La « teneur totale en humidité » d'un matériau fait référence au pourcentage d'humidité (c'est-à-dire d'eau) qui peut être désorbé d'un échantillon par chauffage à 220°C. Le terme « comprenant », tel qu'utilisé dans la présente description et les présentes revendications, n'exclue pas d'autres éléments. Aux fins de la présente invention, le terme « constitué par » est considéré comme étant un mode de réalisation préféré du 30 terme « comprenant ». Si un groupe est défini ci-après comme comprenant au moins un certain nombre de modes de réalisation, il convient également de comprendre qu'il décrit un groupe, qui n'est constitué de préférence que de ces modes de réalisation. 3033163 7 Lorsqu'un article indéfini ou défini est utilisé en référence à un nom singulier, par exemple « un », « une » ou « le », « la », le pluriel de ce nom est inclus, sauf indication spécifique. Les termes « pouvant être obtenu » ou « pouvant être défini » et « obtenu » ou « défini » 5 sont utilisés de façon interchangeable. Par exemple, cela signifie que, sauf si le contexte dicte le contraire, le terme « obtenu » n'indique pas, par exemple, qu'un mode de réalisation doit être obtenu par, par exemple, la séquence d'étapes suivant le terme « obtenu » même si une telle compréhension limitée est toujours incluse par les termes « obtenu » ou « défini » comme un mode de réalisation préféré. 10 La présente invention concerne l'utilisation d'un polymère cationique dans un procédé de production de Carbonate de Calcium Précipité (CCP). Le procédé de production d'une suspension aqueuse de CCP comprend les étapes consistant à (i) préparer un lait de chaux en mélangeant de l'eau, le matériau contenant de 15 l'oxyde de calcium, le au moins un polymère cationique et éventuellement le au moins un additif d'extinction, et (ii) carbonater le lait de chaux obtenu à l'étape (i) pour former une suspension aqueuse de carbonate de calcium précipité. Le au moins un polymère cationique est au moins constitué d'unités monomères ayant 20 une charge positive nette, par exemple d'unités monomères ayant une amine quaternaire, et permet de produire une suspension de CCP ayant un potentiel Zêta supérieur à 0, par exemple un potentiel Zêta compris entre 0 et 50 mV. Selon un mode de réalisation, le polymère cationique utilisé dans la présente invention est constitué d'unités monomères ayant une amine quaternaire, par exemple au moins de 50 % en moles d'unités 25 monomères ayant une amine quaternaire. Le au moins un additif d'extinction peut être choisi dans le groupe constitué par les acides organiques, les sels d'acide organique, les alcools de sucre, les monosaccharides, les disaccharides, les polysaccharides, les gluconates, les phosphonates, les lignosulfonates et leurs mélanges. 30 Dans l'étape (i) du procédé, le matériau contenant de l'oxyde de calcium et l'eau peuvent être mélangés en un rapport en poids allant de 1:2,5 à 1:12, par exemple de 1:2,5 à 1:6. L'utilisation selon l'invention d'un polymère cationique dans le procédé de production de CCP, en particulier de CCP-S, est avantageuse pour les applications en milieu humide. 3033163 8 En effet, le polymère cationique apporte des charges cationiques aux suspensions de CCP, qui, en combinaison avec les fibres de cellulose anioniques de la pulpe de papier, améliorent la rétention des charges minérales. 5 Les détails et les modes de réalisation préférés de l'utilisation selon l'invention sont plus amplement développés ci-après. Matériau contenant de l'oxyde de calcium Dans l'étape i) du procédé de production d'une suspension aqueuse de carbonate de 10 calcium précipité, un matériau contenant de l'oxyde de calcium est fourni. Ledit matériau contenant de l'oxyde de calcium peut être obtenu en calcinant un matériau contenant du carbonate de calcium. La calcination est un procédé de traitement thermique appliqué au matériaux contenant du carbonate de calcium afin de provoquer une décomposition thermique conduisant à la formation d'oxyde de calcium et de dioxyde de 15 carbone gazeux. Les matériaux contenant du carbonate de calcium qui peuvent être utilisés dans un tel procédé de calcination sont ceux choisis dans le groupe comprenant les carbonates de calcium précipités, les minéraux naturels contenant du carbonate de calcium tels que le marbre, le calcaire et la craie, et les minéraux contenant un mélange de carbonates alcalino-terreux comprenant du carbonate de calcium tels que la dolomite 20 ou des fractions riches en carbonate de calcium provenant d'autres sources. Il est également possible de soumettre un matériau résiduel contenant du carbonate de calcium à un procédé de calcination afin d'obtenir un matériau contenant de l'oxyde de calcium. Le carbonate de calcium se décompose à environ 1 000°C en oxyde de calcium (appelé communément chaux vive). L'étape de calcination peut être effectuée dans des conditions 25 et en utilisant des équipements bien connus de l'homme du métier. En règle générale, la calcination peut être effectuée dans des fours ou des réacteurs (parfois appelés fourneaux) de conceptions diverses, notamment les fours à cuve, les fours rotatifs, les fours à foyers multiples et les réacteurs à lit fluidisé. La fin de la réaction de calcination peut être déterminée, par exemple, en surveillant le 30 changement de densité, la teneur résiduelle en carbonate, par exemple par diffraction des rayons X, ou la réactivité de l'extinction par des méthodes courantes. Selon un mode de réalisation de la présente invention, le matériau contenant de l'oxyde de calcium est obtenu en calcinant un matériau contenant du carbonate de calcium, de préférence choisi dans le groupe constitué par le carbonate de calcium précipité, les 3033163 9 minéraux naturels contenant du carbonate de calcium tels que le marbre, le calcaire et la craie, les minéraux contenant un mélange de carbonates alcalino-terreux comprenant du carbonate de calcium tels que la dolomite ou leurs mélanges. Pour des raisons d'efficacité, il est préféré que le matériau contenant de l'oxyde de 5 calcium ait une teneur minimale en oxyde de calcium d'au moins 75 % en poids, de préférence au moins 90 % en poids et de manière préférée entre toutes de 95 % en poids, par rapport au poids total du matériau contenant de l'oxyde de calcium. Selon un mode de réalisation, le matériau contenant de l'oxyde de calcium consiste en de l'oxyde de calcium. 10 Le matériau contenant de l'oxyde de calcium peut être constitué d'un seul type de matériau contenant de l'oxyde de calcium. Alternativement, le matériau contenant de l'oxyde de calcium peut être constitué d'un mélange d'au moins deux types de matériaux contenant de l'oxyde de calcium. Le matériau contenant de l'oxyde de calcium peut être utilisé dans le procédé de 15 l'invention sous sa forme originale, c'est-à-dire sous forme de matériau brut, par exemple, de morceaux plus ou moins gros. Alternativement, le matériau contenant de l'oxyde de calcium peut être broyé avant utilisation. Selon un mode de réalisation de la présente invention, le matériau contenant du carbonate de calcium est sous forme de particules ayant une granulométrie médiane en poids c/50 allant de 0,1 iam à 1 0001.im et de 20 préférence de 1 gm à 5001am. Polymère cationique La présente invention concerne l'utilisation d'au moins un polymère cationique dans un procédé de préparation de CCP, plus précisément dans l'étape de préparation d'un lait de 25 chaux qui doit être carbonaté par la suite. Le polymère cationique est défini dans le cadre de la présente invention comme ayant au moins des unités monomères ayant une charge positive nette, par exemple des unités monomères ayant une amine quaternaire. De plus, ledit polymère permet la production d'une suspension de CCP ayant un potentiel Zêta supérieur à 0, par exemple un potentiel Zêta compris entre 0 et 50 mV. 30 Selon un mode de réalisation, le polymère cationique utilisé dans la présente invention est constitué au moins d'unités monomères ayant une amine quaternaire, par exemple au moins de 50 % en moles d'unités monomères ayant une amine quaternaire. Selon un aspect de la présente invention, le polymère cationique peut être une amine polymérique, telle qu'un polymère d'amines quaternaires ou un polymère d'amines qui 3033163 10 peut être converti en amines quaternaires ou leurs combinaisons. Le polymère cationique peut également contenir au moins deux monomères cationiques différents ou contenir un monomère cationique et d'autres monomères non ioniques ou anioniques. 5 Les monomères appropriés du polymère cationique comprennent un ou plusieurs monomères choisis parmi les polyoléfines hydrosolubles contenant des groupes ammonium quaternaire qui peuvent être dans la chaîne polymère, par exemple, des copolymères épichlorhydrine/diméthylamine (EPI/DMA), des halogénures d'alkyle ou de dialkyldiallylammonium, tels que le chlorure de diméthyldiallylammonium (DMDAC), 10 le chlorure de diéthyldiallylammonium (DEDAC), le bromure de diméthyldiallylammonium (DMDAB), le bromure de diéthyldiallylammonium (DEDAB), le chlorure de méthylacryloyl-oxyéthyltriméthylammonium (METAC), le chlorure d'acryloyl-oxyéthyltriméthylammonium (AETAC), le méthosulfate de méthacryloyl-oxyéthyltriméthylammonium (METAMS), le métho sulfate 15 d'acryloyl-oxyéthyltriméthylammonium (AETAMS), le chlorure de méthacrylamido-propyltriméthylammonium (MAPTAC) ou le chlorure d'acrylamido-propyltriméthylammonium (APTAC). D'autres monomères supplémentaires modèles comprennent l'acrylate de diméthylaminoéthyle, le méthacrylate de diméthylaminoéthyle et le 20 diméthylaminopropylméthacrylamide. Des polymères modèles comprennent également des produits de polymérisation de l'un quelconque des monomères cationiques précédemment cités avec des monomères non ioniques tels que l'acrylamide, le méthacrylamide ou le N,N-diméthylacrylamide. Des polymères cationiques modèles comprennent le chlorure de 25 poly(diallyldiméthylammonium) (pDADMAC), le méthacrylate de poly(2-(triméthylamino)éthyle) (pMADQUAT), les copolymères d'acrylate de diméthylaminoéthyle quaternaire, les copolymères de méthacrylate de diméthylaminoéthyle quaternaire et les copolymères épichlorhydrine/diméthylamine (EPIIDMA). 30 D'autres polymères cationiques comprennent les condensats de formaldéhyde et de mélamine, d'urée ou de cyanoguanidine. Les polymères cationiques utiles dans la présente invention comprennent également les copolymères des monomères cationiques susmentionnés avec des monomères non ioniques, tels que l'acrylamide, le méthacrylamide, l'acétate de vinyle, l'alcool vinylique, le N-méthylolacrylamide ou la 3033163 11 diacétone acrylamide, et/ou des monomères anioniques, tels que l'acide acrylique, l'acide méthacrylique, l'AMPS ou l'acide maléique. De tels copolymères sont ici de type « cationique » compte tenu du fait qu'une partie ou leurs unités monomères présentent une charge positive nette, par exemple au moins 40 % 5 en moles ou au moins 50 % en moles. Selon un mode de réalisation, la charge nette globale de ces polymères est positive. Selon un aspect de la présente invention, le au moins un polymère cationique est un chlorure de poly(diallyldiméthylammonium) (pDADMAC) ou un méthacrylate de 10 poly(2-(triméthylamino)éthyle) (pMADQUAT). Selon un autre aspect de la présente invention, le au moins un polymère cationique contient des monomères ayant au moins un groupe ammonium quaternaire choisi dans le groupe constitué par le chlorure de méthylacryloyl-oxyéthyltriméthylammonium 15 (IVIETAC), le chlorure d'acryloyl-oxyéthyltriméthylammonium (AETAC), le chlorure de méthacrylamido-propyltriméthylammonium (MAPTAC), le chlorure d'acrylamido-propyltriméthylammonium (APTAC) et le chlorure de 2-méthacryl-oxyéthyltriméthylammonium (MADQUAT). Selon un autre aspect de l'invention, le au moins un polymère cationique contient des 20 monomères d'acide acrylique, d'acide méthacrylique, d'acide maléique, d'acrylate d'alkyle, de méthacrylate d'alkyle et d'acrylamide ou de méthacrylamide d'alkyle substitué ou non. Selon un autre aspect de la présente invention, le au moins un polymère cationique est 25 constitué exclusivement de monomères ayant au moins un groupe ammonium quaternaire choisi dans le groupe constitué par le chlorure de méthylacryloyl-oxyéthyltriméthylammonium (METAC), le chlorure d'acryloyl-oxyéthyltriméthylammonium (AETAC), le chlorure de méthacrylamido-propyltriméthylammonium (MAPTAC), le chlorure 30 d'acrylamido-propyltriméthylammonium (APTAC) et le chlorure de 2-méthacryl-oxyéthyltriméthylammonium (MADQUAT). Selon un aspect de la présente invention, le au moins un polymère cationique peut avoir un poids moléculaire moyen en poids (Mw) comprise entre environ 1 000 g/mol et 3033163 12 environ 5 000 000 g/mol, tel que déterminé par Chromatographie d'Exclusion Stérique (CES). Selon un autre aspect de la présente invention, le au moins un polymère cationique peut avoir un poids moléculaire d'au moins environ 1 000 g/mol, tel qu'un poids moléculaire d'au moins environ 2 000 g/mol, au moins environ 5 000 g/mol, au 5 moins environ 10 000 g/mol, au moins environ 25 000 g/mol, au moins environ 50 000 g/mol, au moins environ 100 000 g/mol, au moins environ 250 000 g/mol, au moins environ 500 000 g/mol ou au moins environ 1 000 000 g/mol. Des mélanges physiques de polymères cationiques contenant différentes espèces cationiques ou des mélanges de polymères cationiques possédant différents poids moléculaires moyens et 10 différentes distributions sont également considérés. La viscosité spécifique du au moins un polymère cationique peut également refléter son poids moléculaire moyen en poids. Selon un aspect de la présente invention, la viscosité spécifique du au moins un polymère cationique varie entre 1 et 20, par exemple entre 1,5 15 et 10. Selon un mode de réalisation de la présente invention, le polymère cationique confère aux suspensions aqueuses de CCP produites un potentiel Zêta supérieur à 0 mV. Selon un autre mode de réalisation, les suspensions aqueuses de CCP obtenues en 20 utilisant le polymère cationique sont caractérisées en ce qu'elles ont un potentiel Zêta supérieur à 0, par exemple compris entre 0 et +50 mV, par exemple entre 0 et +40 mV. Selon un mode de réalisation, le au moins un polymère cationique confère aux suspensions aqueuses de CCP produites une charge Mütek supérieure à 0 iieq/g. 25 Selon un autre mode de réalisation, les suspensions aqueuses de CCP obtenues en utilisant le polymère cationique sont caractérisées en ce qu'elles présentent une charge Mütek supérieure à 0 Fteq/g, par exemple comprise entre 0 et +8 iteq/g. Selon la présente invention, le au moins un polymère défini ci-dessus est ajouté au cours 30 de l'étape i) du procédé de production de CCP, c'est-à-dire que le polymère est ajouté avant ou pendant l'étape d'extinction. Le lait de chaux, connu de l'homme du métier, obtenu par extinction d'un matériau contenant de l'oxyde de calcium avec de l'eau a généralement un pH compris entre 11 et 12,5 à une température de 25°C, selon la concentration du matériau contenant de l'oxyde de calcium dans le lait de chaux. Étant 3033163 13 donné que la réaction d'extinction est exothermique, la température du lait de chaux atteint généralement une température comprise entre 80°C et 99°C. Selon un mode de réalisation de la présente invention, le au moins un polymère de l'utilisation selon l'invention est choisi de sorte qu'il soit stable dans une suspension aqueuse ayant un pH 5 de 12 et une température de 95°C. Au sens de la présente invention, « stable dans une suspension aqueuse ayant un pH de 12 et une température de 95°C» signifie que le polymère conserve ses propriétés physiques et sa structure chimique lorsqu'il est ajouté à une suspension aqueuse ayant un pH de 12 et une température de 95°C. Par exemple, le polymère conserve ses qualités de dispersion et n'est pas dépolymérisé ou dégradé dans 10 lesdites conditions. L'absence de dépolymérisation ou de dégradation du polymère peut être déterminée en mesurant la quantité de monomères libres dans le lait de chaux et/ou la suspension aqueuse de CCP obtenue. Selon un mode de réalisation de la présente invention, la quantité de monomères libres dans le lait de chaux est inférieure à 0,1 % en poids, de préférence inférieure à 0,05 % en poids, plus préférentiellement inférieure à 15 0,01 % en poids et de manière préférée entre toutes inférieure à 0,005 % en poids par rapport à la quantité totale du au moins un polymère fourni dans l'étape i). Selon un mode de réalisation de la présente invention, le au moins un polymère cationique utilisé dans l'étape i) du procédé est constitué d'un seul type de polymère. 20 Alternativement, le au moins un polymère de l'étape i) peut être constitué d'un mélange d'au moins deux types de polymères. Selon un mode de réalisation de la présente invention, le au moins un polymère cationique est ajouté en une quantité allant de 0,01 % en poids à 0,5 % en poids, de 25 préférence de 0,02 % en poids à 0,4 % en poids et plus préférentiellement de 0,05 % en poids à 0,35 % en poids par rapport au poids total du matériau contenant de l'oxyde de calcium. Le au moins un polymère cationique peut être fourni sous la forme d'une solution ou d'un 30 matériau sec. Selon un mode de réalisation, le au moins un polymère cationique de l'étape i) est fourni sous la forme d'une solution aqueuse ayant une concentration en polymère allant de 1 % en poids à 70 % en poids et de préférence de 2 % en poids à 60 % en poids par rapport au poids total de la solution aqueuse. 3033163 14 Les polymères cationiques de la présente invention sont obtenus par des procédés connus de polymérisation radicalaire en solution, en émulsion directe ou inverse, en suspension ou par précipitation dans des solvants appropriés, en présence de systèmes catalytiques et d'agents de transfert connus ou encore par des procédés de polymérisation radicalaire 5 contrôlée, préférentiellement par la polymérisation contrôlée par des nitroxydes (NMP) ou par la polymérisation contrôlée par des cobaloxymes, par la polymérisation par transfert d'atome radicalaire (ATRP) ou par la polymérisation radicalaire contrôlée par des dérivés soufrés, lesdits dérivés soufrés étant choisis parmi des carbamates, des dithioesters ou des trithiocarbonates (RAFT) ou des xanthates. 10 Additif d'extinction Dans l'étape i) du procédé de production de CCP, au moins un additif d'extinction peut être utilisé en plus du polymère cationique. Dans ce cas, selon un mode de réalisation, la préparation du lait de chaux selon l'étape i) 15 consiste en outre à mélanger au moins un additif d'extinction. Le au moins un additif d'extinction peut être choisi dans le groupe constitué par les acides organiques, les sels d'acide organique, les alcools de sucre, les monosaccharides, les disaccharides, les polysaccharides, les gluconates, les phosphonates, les 20 lignosulfonates et leurs mélanges. Selon un mode de réalisation de la présente invention, le au moins un additif d'extinction est choisi dans le groupe constitué par le citrate de sodium, le citrate de potassium, le citrate de calcium, le citrate de magnésium, les monosaccharides, les disaccharides, les 25 polysaccharides, le sucrose, les alcools de sucre, le meritol, l'acide citrique, le sorbitol, le sel de sodium de l'acide diéthylènetriamine pentaacétique, les gluconates, les phosphonates, le tartrate de sodium, le lignosulfonate de sodium, le lignosulfonate de calcium et leurs mélanges. Selon un mode de réalisation préféré, le au moins un additif d'extinction est du citrate de sodium et/ou du saccharose. 30 Selon un mode de réalisation de la présente invention, le au moins un additif d'extinction de l'étape i) est constitué d'un seul type d'additif d'extinction. Alternativement, le au moins un additif d'extinction de l'étape i) peut être constitué d'un mélange d'au moins deux types d'additifs d'extinction. 3033163 15 Le au moins un additif d'extinction peut être ajouté en une quantité allant de 0,01 % en poids à 2 % en poids par rapport à la quantité totale de matériau contenant de l'oxyde de calcium, de préférence en une quantité allant de 0,05 % en poids à 1 % en poids, plus préférentiellement de 0,06 % en poids à 0,8 % en poids et de manière préférée entre 5 toutes de 0,07 % en poids à 0,5 % en poids. L'ajout d'un additif d'extinction peut être utile pour contrôler la taille des particules de CCP et leur morphologie cristalline sans affecter la viscosité de la suspension aqueuse. 10 Étape i) du procédé Dans l'étape i) du procédé de production de CCP, un lait de chaux est préparé en mélangeant de l'eau, le matériau contenant de l'oxyde de calcium, le au moins un polymère cationique, et éventuellement le au moins un additif d'extinction. Selon un mode de réalisation, le matériau contenant de l'oxyde de calcium et l'eau sont 15 mélangés dans l'étape i) en un rapport en poids allant de 1:1 à 1:12. Selon un mode de réalisation, le matériau contenant de l'oxyde de calcium et l'eau sont mélangés dans l'étape i) en un rapport en poids allant de 1:2,5 à 1:9 ou en un rapport en poids allant de 1:2,5 à 1:6. La réaction du matériau contenant de l'oxyde de calcium avec de l'eau conduit à la 20 formation d'une suspension laiteuse d'hydroxyde de calcium, mieux connue sous le nom de lait de chaux. Ladite réaction est fortement exothermique et est également appelée dans l'art « extinction de chaux ». Selon un mode de réalisation de la présente invention, la température de l'eau, qui est utilisée dans l'étape de mélange i), c'est-à-dire la température de l'eau qui est utilisée pour 25 l'extinction du matériau contenant de l'oxyde de calcium, est ajustée afin d'être comprise dans la gamme allant de 0°C à 100°C, par exemple de 1°C à 70°C ou de 2°C à 50°C ou de 30°C à 50°C ou de 35°C à 45°C. Il apparaitra évident à l'homme du métier que la température initiale de l'eau n'est pas nécessairement la même que la température du mélange préparé dans l'étape i) du fait du caractère fortement exothermique de la réaction 30 d'extinction et/ou du mélange de substances ayant différentes températures. Selon un mode de réalisation de la présente invention, l'étape i) du procédé comprend les étapes consistant à: 3033163 16 al) mélanger le au moins un polymère cationique avec de l'eau, éventuellement le au moins un additif d'extinction et a2) ajouter le matériau contenant de l'oxyde de calcium au mélange de l'étape al). 5 Selon un mode de réalisation, l'étape al) est réalisée à une température comprise entre 0°C et 99°C, par exemple entre 1°C et 70°C ou entre 2°C et 50°C ou entre 30°C et 50°C ou entre 35°C et 45°C. Selon un autre mode de réalisation de la présente invention, l'étape i) du procédé 10 comprend les étapes consistant à: bl) mélanger le matériau contenant de l'oxyde de calcium, le au moins un polymère cationique, et éventuellement le au moins un additif d'extinction et b2) ajouter de l'eau au mélange de l'étape 1)1). 15 Selon encore un autre mode de réalisation de la présente invention, dans l'étape i) du procédé, le matériau contenant de l'oxyde de calcium, le au moins un polymère, éventuellement le au moins un additif d'extinction, et de l'eau sont mélangés simultanément. 20 Selon encore un autre mode de réalisation de la présente invention, le au moins un additif d'extinction est ajouté avant ou après l'étape i) du procédé. Le au moins un polymère peut être ajouté dans l'étape i) en une portion ou en plusieurs portions. Selon un mode de réalisation, dans l'étape i), le au moins un polymère cationique est mélangé avec de l'eau, le matériau contenant de l'oxyde de calcium et le au 25 moins un additif d'extinction en ajoutant le au moins un polymère cationique en une portion ou en deux, trois, quatre, cinq portions ou plus. L'étape i) du procédé peut être réalisée à température ambiante, c'est-à-dire à une température de 20°C ± 2°C, ou à une température initiale comprise entre 30°C et 50°C ou 30 entre 35°C et 45°C. La réaction étant exothermique, la température atteint généralement une température comprise entre 85°C et 99°C au cours de l'étape i), de préférence une température comprise entre 90°C et 95°C. Selon un mode de réalisation préféré, l'étape i) du procédé est réalisée en mélangeant ou en agitant, par exemple sous agitation 3033163 17 mécanique. L'équipement approprié pour le mélange ou l'agitation du procédé est connu de l'homme du métier. La progression de la réaction d'extinction peut être observée en mesurant la température et/ou la conductivité du mélange réactionnel. Elle peut également être surveillée par le 5 contrôle de la turbidité. Alternativement ou en complément, la progression de la réaction d'extinction peut être inspectée visuellement. Les inventeurs ont constaté avec surprise que l'ajout d'un polymère cationique tel que défini précédemment et éventuellement d'un additif d'extinction tel que défini précédemment, avant ou pendant l'étape d'extinction d'un procédé de production de CCP, 10 peut permettre la préparation non seulement d'un lait de chaux ayant une faible teneur en matière sèche mais aussi d'un lait de chaux ayant une forte teneur en matière sèche. En effet, il est intéressant de noter que, selon un aspect de l'invention, en carbonatant ledit lait de chaux fortement concentré, il est possible d'obtenir une suspension aqueuse de CCP qui a également une forte teneur en matière sèche. En conséquence, le procédé de la 15 présente invention ne nécessite pas d'étape de concentration supplémentaire afin d'obtenir une suspension de CCP ayant une forte teneur en matière sèche. Selon la présente invention, le matériau contenant de l'oxyde de calcium et l'eau sont mélangés en un rapport en poids allant de 1:2,5 à 1:12, par exemple de 1:2,5 à 1:6. Selon un mode de réalisation préféré, dans l'étape i), le matériau contenant de l'oxyde de 20 calcium et l'eau sont mélangés en un rapport en poids allant de 1:3 à 1:5. Selon un mode de réalisation de la présente invention, le lait de chaux de l'étape i) a une teneur en matière sèche d'au moins 15 % en poids, de préférence allant de 15 % en poids à 45 % en poids, plus préférentiellement de 20 % en poids à 40 % en poids et de manière préférée entre toutes de 25 % en poids à 37 % en poids par rapport au poids total du lait 25 de chaux. Selon un mode de réalisation de la présente invention, le lait de chaux de l'étape i) a une viscosité Brookfield allant de 1 à 1 000 mPa.s à 25°C, plus préférentiellement de 5 à 800 mPa.s à 25°C et de manière préférée entre toutes de 10 à 500 mPa.s à 25°C. Selon un mode de réalisation, la viscosité Brookfield est mesurée à 100 tr/min. 30 Dans le cadre de la présente invention, de l'eau supplémentaire peut être introduite au cours de la réaction d'extinction afin de contrôler et/ou de maintenir et/ou d'atteindre la teneur en matière sèche ou la viscosité Brookfield du lait de chaux désirée. L'étape i) du procédé peut être réalisée sous la forme d'un procédé discontinu, semi-continu ou continu. 3033163 18 Étape ii) du procédé Dans l'étape ii) du procédé de productiôn de CCP, le lait de chaux obtenu à l'étape i) est carbonaté pour former une suspension aqueuse de carbonate de calcium précipité. La carbonatation est réalisée par des moyens et dans des conditions bien connus de 5 l'homme du métier. L'introduction de dioxyde de carbone dans le lait de chaux augmente rapidement la concentration en ions carbonates (C032-) et le carbonate de calcium est formé. En particulier, la réaction de carbonatation peut être aisément contrôlée en tenant compte des réactions impliquées dans le procédé de carbonatation. Le dioxyde de carbone se dissout, selon sa pression partielle, pour former des ions carbonates via la 10 formation d'acide carbonique (H2CO3) et d'ions hydrogénocarbonates (HCO3-) instables en solution alcaline. Lors de la dissolution continue du dioxyde de carbone, les ions hydroxydes sont consommés et la concentration en ions carbonates augmente jusqu'à ce que la concentration en carbonate de calcium dissout soit supérieure au produit de solubilité et que le carbonate de calcium solide précipite. 15 Selon un mode de réalisation de la présente invention, dans l'étape ii), la carbonatation est réalisée en incorporant du dioxyde de carbone gazeux pur ou des gaz techniques contenant au moins 10 % en volume de dioxyde de carbone dans le lait de chaux. La progression de la réaction de carbonatation peut être aisément observée en mesurant la conductivité, la turbidité et/ou le pH. À cet égard, le pH du lait de chaux avant l'ajout de 20 dioxyde de carbone sera supérieur à 10, généralement compris entre 11 et 12,5 et diminuera continuellement jusqu'à obtention d'un pH d'environ 7. La réaction peut alors être stoppée. La conductivité diminue lentement au cours de la réaction de carbonatation puis diminue rapidement pour atteindre de faibles valeurs, lorsque la précipitation est terminée. La 25 progression de la carbonatation peut être surveillée en mesurant le pH et/ou la conductivité du mélange réactionnel. Selon un mode de réalisation du procédé de production de CCP, la température du lait de chaux obtenu à l'étape i), qui est utilisé dans l'étape ii) est ajustée afin d'être comprise dans la gamme allant de 20°C à 60°C et de préférence de 30°C à 50°C. Il apparaitra 30 évident à l'homme du métier que la température initiale du lait de chaux, n'est pas nécessairement la même que la température du mélange préparé dans l'étape ii) du fait du caractère exothermique de la réaction de carbonatation et/ou du mélange de substances ayant différentes températures. 3033163 19 Selon un mode de réalisation du procédé de production de CCP, l'étape ii) est réalisée à une température comprise entre 5°C et 95°C, de préférence de 30°C à 70°C et plus préférentiellement de 40°C à 60°C. L'étape ii) du procédé peut être réalisée sous la forme d'un procédé discontinu, semi-continu ou continu. Selon un mode de réalisation, le procédé de production de CCP impliquant les étapes i) et ii) du procédé est réalisé sous la forme d'un procédé discontinu, semi-continu ou continu. Selon un mode de réalisation de la présente invention, le procédé de production de CCP ne comprend pas d'étape de concentration de la suspension aqueuse de carbonate de 10 calcium précipité obtenue aux étapes i) à ii) du procédé. Comme cela a été mentionné précédemment, les inventeurs ont constaté avec surprise que l'ajout d'un polymère cationique tel que défini précédemment éventuellement combiné à l'ajout d'un additif d'extinction avant ou pendant l'étape d'extinction d'un 15 procédé de production de CCP peut permettre la préparation d'une suspension de CCP ayant une forte teneur en matière sèche. On pense également que l'omission d'une étape de concentration améliore la qualité des particules de CCP produites, étant donné que les dommages de surface des particules, qui peuvent se produire au cours de l'étape de concentration, sont évités. Il est également estimé que ladite suspension de CCP peut être 20 davantage concentrée jusqu'à une teneur en matière solide de 52 % en poids avec des viscosités acceptables, par exemple des viscosités Brookfield inférieures ou égales à 1 000 mPa.s à 25°C et à 100 tr/min. En général, cela n'est pas possible avec des suspensions de CCP obtenues par les procédés conventionnels de production de CCP comprenant une étape de concentration car la viscosité de ladite suspension atteindrait 25 une valeur telle qu'elle ne pourrait pas être pompée. Selon un mode de réalisation du procédé de production de CCP, le carbonate de calcium précipité obtenu a une granulométrie médiane en poids c/50 allant de 0,1 gm à 100 gm, de préférence de 0,25 pm à 50 jim, plus préférentiellement de 0,3 Fim à 5 itm et de manière 30 préférée entre toutes de 0,4 grn à 3,0 iam. Le carbonate de calcium précipité peut avoir une structure cristalline aragonite, calcite ou vatérite ou des mélanges de ces structures. Un autre avantage de la présente invention est que la structure cristalline et la morphologie du carbonate de calcium précipité peuvent être contrôlées, par exemple en ajoutant des cristaux de germination ou d'autres produits 3033163 20 chimiques modificateurs de structure. Selon un mode de réalisation préféré, le carbonate de calcium précipité obtenu par le procédé de l'invention a une structure cristalline scalénoédrique en clusters. La surface spécifique BET du carbonate de calcium précipité obtenu par le procédé selon 5 la présente invention peut aller de 1 m2/g à 100 m2/g, de préférence de 2 m2/g à 70 m2/g, plus préférentiellement de 3 m2/g à 50 m2/g, en particulier de 4 m2/g à 30 m2/g, mesurée en utilisant de l'azote et la méthode BET conformément à la norme ISO 9277. La surface spécifique BET du carbonate de calcium précipité obtenu par le procédé de la présente invention peut être contrôlée en utilisant des additifs, par exemple des agents tensioactifs, 10 qui impliquent un cisaillement au cours de l'étape de précipitation ou par la suite des taux de cisaillement mécanique élevés conduisant non seulement à une faible granulométrie, mais aussi à une surface spécifique BET élevée. Selon un mode de réalisation de la présente invention, la suspension de carbonate de 15 calcium précipité obtenue a une teneur en matière sèche d'au moins 10 % en poids, de préférence allant de 20 % en poids à 50 % en poids, plus préférentiellement de 25 % en poids à 45 % en poids et de manière préférée entre toutes de 30 % en poids à 40 % en poids par rapport au poids total de la suspension. Selon un mode de réalisation de la présente invention, la suspension de CCP de l'étape ii) 20 a une viscosité Brookfield inférieure ou égale à 1 000 mPa.s à 25°C, plus préférentiellement inférieure ou égale à 800 mPa.s à 25°C et de manière préférée entre toutes inférieure ou égale à 600 mPa.s à 25°C. La viscosité Brookfield peut être mesurée à 100 tr/min. 25 Un autre aspect de la présente invention concerne l'utilisation d'une combinaison d'au moins un polymère hydrosoluble et d'un additif d'extinction dans un procédé de production d'une suspension aqueuse de carbonate de calcium précipité, dans laquelle : - le au moins un polymère cationique est constitué au moins d'unités monomères ayant une charge positive nette, par exemple d'unités monomères ayant une amine 30 quaternaire et permettant de produire une suspension de CCP ayant un potentiel Zêta supérieur à 0 et - l'additif d'extinction est choisi dans le groupe constitué par les acides organiques, les sels d'acide organique, les alcools de sucre, les monosaccharides, les 3033163 21 disaccharides, les polysaccharides, les gluconates, les phosphonates, les lignosulfonates et leurs mélanges. Étapes supplémentaires du procédé 5 Le procédé de la présente invention peut comprendre des étapes supplémentaires. Le lait de chaux peut être tamisé afin d'éliminer les particules surdimensionnées. Un tamis approprié peut comprendre, par exemple, un tamis ayant un calibre de 700 itm à 100 gm, par exemple environ 100 irm ou environ 3001.1m. Selon un mode de réalisation de la présente invention, le lait de chaux est tamisé après l'étape i) et avant l'étape ii), de 10 préférence à l'aide d'un tamis ayant un calibre allant de 100 itm à 300 pm. Le procédé de production de carbonate de calcium précipité peut comprendre en outre une étape iii) de séparation du carbonate de calcium précipité de la suspension aqueuse obtenue à l'étape ii). Aux fins de la présente invention, l'expression « séparation » signifie que le CCP est 15 éliminé ou isolé de la suspension aqueuse obtenue à l'étape ii) du procédé. Tout moyen de séparation conventionnel connu de l'homme du métier peut être utilisé, par exemple un moyen mécanique et/ou thermique. Des exemples de procédés de séparation mécanique sont la filtration, par exemple au moyen d'un filtre à tambour ou d'un filtre presse, la nanofiltration ou la centrifugation. Un exemple de procédé de séparation 20 thermique est un procédé de concentration par application de chaleur, par exemple dans un évaporateur. Le CCP obtenu peut être transformé, par exemple, désaggloméré ou soumis à une étape de broyage à sec. Il peut également être broyé par voie humide sous forme de suspension. Si le CCP est soumis à des étapes de déshydratation, de dispersion et/ou de broyage, ces 25 étapes peuvent être accomplies par des méthodes connues dans l'art. Le broyage par voie humide peut être effectué en l'absence ou en présence d'un agent d'aide au broyage. Des dispersants peuvent également être inclus pour préparer des dispersions, le cas échéant. Le procédé de production de carbonate de calcium précipité peut comprendre en outre une étape iv) de séchage du carbonate de calcium précipité séparé obtenu à l'étape iii). 30 En général, l'étape de séchage iv) peut être réalisée en utilisant n'importe quel équipement de séchage approprié et peut, par exemple, comprendre un séchage thermique et/ou un séchage sous pression réduite en utilisant un équipement tel qu'un évaporateur, un séchoir éclair, un four, un séchoir par pulvérisation et/ou un séchage dans une chambre à vide. 3033163 22 L'étape de séchage iv) conduit à un carbonate de calcium précipité sec ayant une faible teneur totale en humidité qui est inférieure ou égale à 1,0 % en poids, par rapport au poids total du carbonate de calcium précipité sec. Le carbonate de calcium précipité obtenu par le procédé de l'invention peut être 5 post-traité, par exemple pendant et/ou après une étape de séchage, par un composant supplémentaire. Selon un mode de réalisation, le carbonate de calcium précipité est traité par un acide gras, par exemple l'acide stéarique, un silane ou des esters phosphoriques d'acide gras. 10 EXEMPLES 1. Méthodes de mesure Les méthodes de mesure mises en oeuvre dans les exemples sont décrites ci-après. 15 Viscosité Brookfield La viscosité Brookfield des compositions de revêtement liquides a été mesurée après une heure de production et après une minute d'agitation à 25°C ± 1°C à 100 tr/min en utilisant un viscosimètre Brookfield de type RVT équipé d'un mobile à disque approprié, par exemple un mobile 2 à 5. 20 Mesure de pH Le pH d'une suspension ou d'une solution a été mesurée à 25°C en utilisant un pH-mètre Mettler Toledo Seven Easy et une électrode de pH Mettler Toledo InLabe Expert Pro. Un étalonnage à trois points (selon la méthode de segmentation) de l'instrument a été 25 effectué dans un premier temps en utilisant des solutions tampon disponibles dans le commerce (auprès de Sigma-Aldrich Corp., USA) ayant un pH de 4, 7 et 10 à 20°C. Les pH communiqués sont les valeurs terminales détectées par l'instrument (la mesure est terminée lorsque le signal mesuré diffère de moins de 0,1 mV de la moyenne sur les 6 dernières secondes). 30 Distribution granulométrique La distribution granulométrique des particules de CCP préparées a été mesurée en utilisant un appareil Sedigraph 5100 de la société Micromeritics, USA. La méthode et l'instrument sont connus de l'homme du métier et sont couramment utilisés pour 3033163 23 déterminer la taille de grain des charges minérales et des pigments. La mesure a été effectuée dans une solution aqueuse comprenant 0,1 % en poids de Na4P207. Les échantillons ont été dispersés en utilisant un agitateur à grande vitesse et des ultrasons. Pour la mesure des échantillons dispersés, aucun autre agent de dispersion n'a été ajouté. 5 Teneur en matière sèche d'une suspension aqueuse La teneur en matière sèche de la suspension (également appelée « poids sec ») a été déterminée en utilisant un Analyseur d'Humidité MJ33 de la société Mettler-Toledo, Suisse, avec les réglages suivants : température de séchage de 160°C, arrêt automatique 10 si la masse ne varie pas de plus de 1 mg sur une période de 30 s, séchage standard de 5 g à 20 g de suspension. Surface Spécifique (SS) La surface spécifique a été mesurée à l'aide de la méthode BET conformément à la norme 15 ISO 9277 en utilisant de l'azote, suivie d'un conditionnement de l'échantillon par chauffage à 250°C pendant une période de 30 minutes. Avant de procéder à ces mesures, l'échantillon est filtré sur un entonnoir Büchner, rincé avec de l'eau désionisée et séché durant une nuit entière à une température comprise entre 90°C et 100°C dans un four. Ensuite, le gâteau de filtration sec est broyé minutieusement dans un mortier et la poudre 20 résultante est placée dans une balance d'analyse d'humidité à 130°C jusqu'à obtention d'un poids constant. Durée spécifique de carbonatation Le contrôle de la conductivité, qui décroit lentement au cours de la réaction de 25 carbonatation puis diminue rapidement pour atteindre une valeur minimale, indiquant de ce fait que la réaction est terminée, a été utilisé pour déterminer la durée nécessaire pour permettre la précipitation complète. La durée spécifique de carbonatation (min/kg de Ca(OH)2) a été déterminée par la formule suivante : Durée spécifique de carbonatation = i05. Tf M. TMSLac dans laquelle : 30 - Tf (min) est le temps nécessaire pour achever la carbonatation du lait de chaux, tel que déterminé en surveillant la conductivité, 3033163 24 - M (g) est le poids du lait de chaux introduit dans le réacteur de carbonatation et - TMSLac (%) est la teneur en matière sèche en poids du lait de chaux. Viscosité spécifique du polymère Le terme « viscosité spécifique » au sens de la présente invention est défini comme étant la différence de viscosité relative telle que mesurée à une température donnée moins 1. lisp = lire! 1 La viscosité relative, telle qu'utilisée ici, est le quotient entre la viscosité de la solution 17 et la viscosité du solvant i7. 10 '- lire! 170 où la viscosité du solvant rio est définie comme étant la viscosité du solvant pur à une température donnée (par exemple 20°C ou 25°C) et la viscosité de la solution ri est définie comme étant la viscosité du polymère dissout dans le solvant pur à une température donnée et à une concentration en polymère donnée (par exemple 50 g/1). 15 Cependant, pour déterminer la viscosité relative, il suffit de mesurer les temps d'élution t (de la solution de polymère) et to (du solvant) à une température donnée (par exemple 20°C ou 25°C), si les conditions limites sont constantes. Par conséquent, la viscosité relative peut être définie par : lire! = 20 et, ainsi, la viscosité spécifique peut être définie par : t , = - to Plus précisément, la viscosité spécifique du polymère a été obtenue à partir d'une solution aqueuse de polymère ayant une concentration en polymère de 50 g/1 dans une solution de NaC1 (120 g/1), le pH de la solution de polymère pouvant éventuellement être ajusté à 25 une valeur allant de 6 à 7 en utilisant de l'ammoniaque. Les temps d'élution t et to ont été mesurés à 25°C ± 0,2, en utilisant un tube viscosimétrique USA KIIVIAX (référence : taille 100 n°46460 B2). to : Afin de déterminer to, une solution aqueuse de NaC1 a été préparée en utilisant de l'eau filtrée par osmose inverse, la solution de NaC1 ayant une concentration de 120 g/l. 3033163 25 t: Afin de déterminer t, 2,5 g de polymère sec ont été combinés à 50 g d'eau filtrée par osmose inverse et 6 g de NaC1 pour obtenir une solution homogène. Les temps d'élution t et to ont été mesurés à 25°C ± 0,2°C et lisp a été calculée à l'aide des formules susmentionnées. 5 Mesure de la charge - Mütek La mesure de la charge a été effectuée en utilisant un appareil Mütek PCD 03 équipé d'un titreur Mütek PCD. 0,5 g à 1 g de CCP sec est pesé dans la cellule de mesure en plastique et dilué avec 20 ml 10 d'eau désionisée. Mettre le piston de déplacement en position « marche ». Tandis que le piston oscille dans la cellule, attendre que le courant d'écoulement entre les deux électrodes se stabilise. Le signe de la valeur mesurée affiché à l'écran indique si la charge de l'échantillon est positive (cationique) ou négative (anionique). Un polyélectrolyte de charge opposée 15 ayant une densité de charge connue est ajouté à l'échantillon en tant qu'agent de titrage (soit du polyoxyéthylènesulfate de sodium à 0,001 N soit du pDADMAC à 0,001 N). Les charges de l'agent de titrage neutralisent les charges existantes de l'échantillon. Le titrage est interrompu dès que le point de charge nulle (0 mV) est atteint. La consommation de l'agent de titrage en ml sert de base aux calculs ultérieurs. La 20 quantité de charge spécifique q [eq/g de suspension] est calculée selon la formule suivante : q = (V * c) / m V : volume d'agent de titrage consommé [1] c : concentration de l'agent de titrage [eq/1] ou [geq/1] 25 m : masse de la suspension pesée [g] q : quantité de charge spécifique [eq/g de suspension] ou [ieq/g de suspension] Potentiel Zêta Pour mesurer le potentiel Zêta, quelques gouttes de suspension de CCP sont dispersées 30 dans une quantité suffisante de sérum obtenu par filtration mécanique de ladite suspension afin d'obtenir une suspension colloïdale légèrement trouble. Cette suspension est introduite dans la cellule de mesure de l'appareil Zetasizer Nano-ZS de Malvern qui affiche directement la valeur du potentiel Zêta de la suspension de CCP 3033163 26 en mV. 2. Exemple Un lait de chaux a été préparé en mélangeant sous agitation mécanique de l'eau et des 5 polymères cationiques P1 à P5 (si disponibles) et/ou un additif d'extinction (par exemple du citrate de sodium sec, NaCi) (si disponible), à une température initiale comprise entre 50°C et 51°C (les quantités d'additifs d'extinction et de polymères sont indiquées dans le Tableau 2 ci-dessous). Ensuite, de l'oxyde de calcium (chaux vive brute de Golling, Autriche) a été ajouté. Le mélange obtenu a été agité pendant 25 min puis tamisé à 10 travers un tamis de 200 kim. Le lait de chaux obtenu a été transféré dans un réacteur en acier inoxydable, dans lequel le lait de chaux a été refroidi à 50°C. Puis, le lait de chaux a été carbonaté en introduisant un mélange air/CO2 (26 % en volume de CO2). Au cours de l'étape de carbonatation, le 15 mélange réactionnel a été agité à une vitesse de 1 400 tr/min. La cinétique de la réaction a été surveillée par des mesures de pH et de conductivité en ligne. Additifs polymères cités en exemple : 20 P1 = MADQUAT (selon l'invention) Viscosité spécifique : 2,66 P2 = 70 % Madquat/30 % Maptac (selon l'invention) Viscosité spécifique : 2,19 P3 = 70 % Madquat/30 % Maptac (selon l'invention) 25 Viscosité spécifique : 1,68 P4 = 50 % Madquat/50 % acide acrylique (selon l'invention) Viscosité spécifique : 2,87 P5 = pDADMAC (selon l'invention) Viscosité spécifique : 9,98 30 P6 = polyacrylate de sodium (hors invention) - Mw = 4 270 g/mol, PDI = 2,3 (Mw et PDI déterminés selon la demande de brevet non publiée EP 14166751.9) 3033163 27 Additif Quantité de polymère Additif Quantité d'additif Teneur en polymère cationique d'extinction d'extinction matière solide r% en poids CaO] [% en poids Ca01 du lait de chaux [% en poids] 1 HINV aucun -- NaCi 0,1 25,2 2 HINV aucun -- NaCi 0,1 15,7 3 INV P1 0,15 NaCi 0,1 25,2 4 INV P2 0,15 NaCi 0,1 25,0 5 INV P3 0,15 NaCi 0,1 24,9 6 INV P4 0,15 NaCi 0,1 25,5 7 INV P5 0,15 NaCi 0,1 25,5 8 HINV P6 0,15 NaCi 0,1 29,9 9 INV P1 0,15 -- 13,1 10 INV P1 1 NaCi 0,1 23,3 Tableau 1 Caractéristiques des laits de chaux préparés (INV : selon PINVention - HINV : Hors INVention) 5 Les caractéristiques des laits de chaux et des suspensions aqueuses de CCP préparés sont décrites dans le Tableau 2 ci-dessous. Essais Teneur en matière solide de CCP-S [% en poids] Viscosité Durée de Viscosité Potentiel Mutek D50 (gm) SS du lait de carbonatation du Zêta (1.teq/g) (m2/g) chaux (min/kg de CCP-S (mV) (mPa.$) à Ca(OH)2) (mPa.$) à 100 tr/min 100 tr/min 1 HINV Viscosité trop élevée - - - - - - non gérable 2 HINV 20,2 20 52 20 +4,9 -0,2 1,5 4,7 3 INV 31,2 204 53 202 +0,1 +2,3 1,9 4,7 4 INV 32,1 83 46 225 +8,8 -3,2 1,4 5,2 5 INV 32,3 74 46 175 +0,2 -0,1 1,4 6,3 6 INV 32,6 64 45 994 +0,2 -0,6 1,5 5,0 7 INV 33,6 164 47 1 380 +30,5 +2,2 1,4 4,9 8 HINV 37,2 294 46 573 -10,5 -0,9 1,3 5,0 9 INV 16,5 30 45 321 +32,7 +2,2 1,2 6,9 10 INV 29,8 441 46 191 +5,9 +5,9 1,5 5,9 10 Tableau 2 Caractéristiques des suspensions de CCP (INV : selon PINVention - HINV : Hors INVention) 3033163 28 Les résultats consignés dans le Tableau 2 montrent que l'utilisation d'un additif d'extinction seul conduit à un lait de chaux ayant une viscosité Brookfield élevée (échantillon 1) et qu'il n'est pas possible d'augmenter la teneur en matière sèche du lait de chaux (% en poids) tout en empêchant l'augmentation de la viscosité de la suspension 5 (comparaison de l'échantillon 1 et de l'échantillon 2). En revanche, les échantillons de l'invention 3 à 7 et 9 à 10 confirment que la viscosité du lait de chaux et de la suspension de CCP obtenus est totalement en adéquation avec l'utilisation prévue du CCP ainsi obtenu, c'est-à-dire des suspensions de CCP ayant une 10 viscosité Brookfield inférieure ou égale à 1 500 mPa.s à 25°C, plus préférentiellement inférieure ou égale à 1 000 mPa.s à 25°C pour les échantillons 3 à 6 et 9 à 10 et de manière préférée entre toutes inférieure ou égale à 600 mPa.s à 25°C pour les échantillons 3 à 5 et 9 à 10. 15 De plus, la cinétique de carbonatation et la structure cristallographique du CCP préparé (résultats non fournis) sont similaires à celles obtenues avec un procédé impliquant l'utilisation d'un polymère anionique (polymère P6 hors invention, à titre de comparaison uniquement). REVENDICATIONS1. Utilisation d'au moins un polymère cationique dans un procédé de production d'une suspension aqueuse de carbonate de calcium précipité, ledit procédé comprenant les étapes consistant à: i) préparer un lait de chaux en mélangeant de l'eau, un matériau contenant de l'oxyde de calcium et ledit au moins un polymère cationique et ii) carbonater le lait de chaux obtenu à l'étape i) pour former une suspension aqueuse de carbonate de calcium précipité. 10 2. Utilisation selon la revendication 1, dans laquelle le au moins un polymère cationique est constitué d'unités monomères ayant une charge positive nette, par exemple d'unités monomères ayant une amine quaternaire. 15 3. Utilisation selon l'une quelconque des revendications précédentes, dans laquelle dans l'étape i) le matériau contenant de l'oxyde de calcium et l'eau sont mélangés en un rapport en poids allant de 1:1 à 1:12. 4. Utilisation selon l'une quelconque des revendications précédentes, dans laquelle la 20 préparation du lait de chaux selon l'étape i) consiste en outre à mélanger au moins un additif d'extinction. 5. Utilisation selon l'une quelconque des revendications précédentes, dans laquelle le au moins un additif d'extinction est choisi dans le groupe constitué par le citrate de sodium, 25 le citrate de potassium, le citrate de calcium, le citrate de magnésium, les monosaccharides, les disaccharides, les polysaccharides, le sucrose, les alcools de sucre, le méritol, l'acide citrique, le sorbitol, le sel de sodium de l'acide diéthylènetriamine pentaacétique, les gluconates, les phosphonates, le tartrate de sodium, le lignosulfonate de sodium, le lignosulfonate de calcium et leurs mélanges. 30 6. Utilisation selon l'une quelconque des revendications précédentes, dans laquelle le lait de chaux de l'étape i) a une viscosité Brookfield allant de 1 à 1 000 mPa.s à 25°C, à 100 tr/min. 3033163 30 7. Utilisation selon l'une quelconque des revendications précédentes, dans laquelle la suspension de CCP de l'étape ii) a une viscosité Brookfield inférieure ou égale à 1 000 mPa.s à 25°C, à 100 tr/min. 5 8. Utilisation selon l'une quelconque des revendications précédentes, dans laquelle la suspension de carbonate de calcium précipité obtenue a une teneur en matière sèche d'au moins 10 % en poids par rapport au poids total de la suspension. 9. Utilisation selon l'une quelconque des revendications précédentes, dans laquelle le au moins un additif d'extinction est ajouté en une quantité allant de 0,01 % en poids à 2 % en poids par rapport à la quantité totale de matériau contenant de l'oxyde de calcium. 10. Utilisation selon l'une quelconque des revendications précédentes, dans laquelle la température de l'eau, qui est utilisée dans l'étape de mélange i), est ajustée afin d'être comprise dans la gamme allant de 0°C à 100°C, bornes exclues. 11. Utilisation selon l'une quelconque des revendications précédentes, dans laquelle la température du lait de chaux obtenu à l'étape i), qui est utilisé dans l'étape ii), est ajustée afin d'être comprise dans la gamme allant de 20°C à 60°C.20